(57)【要約】  本発明の課題は、生体特徴を認証するシステムと環境光センサーを近い位置に配置しても、環境光センサーの検出精度を向上させることができる光学フィルターを提供することにある。本発明の光学フィルターは、基材（ｉ）と、該基材（ｉ）の少なくとも一方の面に形成された光散乱層とを有する光学フィルターであって、波長９４０ｎｍにおいて、該光学フィルターの垂直方向から測定した場合のＯＤ値が３以上であることを特徴とする。
2020040123.tif 000002
【特許請求の範囲】
【請求項１】
基材（ｉ）と、該基材（ｉ）の少なくとも一方の面に形成された光散乱層とを有する光学フィルターであって、
波長９４０ｎｍにおいて、該光学フィルターの垂直方向から測定した場合のＯＤ値が３以上であることを特徴とする光学フィルター。
【請求項２】
波長８５０〜１０５０ｎｍの領域において、前記光学フィルターの垂直方向から測定した場合の平均ＯＤ値が２以上であることを特徴とする請求項１に記載の光学フィルター。
【請求項３】
光学フィルターに対して垂直の位置に光源、集光レンズ、ピンホール、コリメーターレンズおよび光束絞りを配置し、該光源と該光学フィルターを垂直に結んだ直線上で、かつ該光源とは反対側の位置を０°とし、該光源からの出射光を該集光レンズ、該ピンホール、該コリメーターレンズおよび該光束絞りを介して有効径Φ２０ｍｍの平行光に変換し、該平行光を該光学フィルターに入射して該光源とは反対側に出射した光の照度を下記条件で測定した場合、
０°の位置における照度が半減する角度が１５°以上６０°以下であることを特徴とする請求項１または２に記載の光学フィルター。
光源：ハロゲン光源 （１２Ｖ、５０Ｗ）
光学フィルターの厚み：１００〜４００μｍ
照度測定位置：光学フィルターの光源とは反対側の表面（０°の位置）から２７０ｍｍ〜２９０ｍｍの位置
【請求項４】
前記光散乱層の表面粗さＲａが０．１〜４．５μｍであることを特徴とする請求項１〜３のいずれか１項に記載の光学フィルター。
【請求項５】
前記光散乱層が、密着層を介して前記基材（ｉ）に密着していることを特徴とする請求項１〜４のいずれか１項に記載の光学フィルター。
【請求項６】
前記基材（ｉ）が、波長７５０〜１１５０ｎｍの領域に吸収極大波長を有する化合物（Ｓ）を含有する光吸収層を含むことを特徴とする請求項１〜５のいずれか１項に記載の光学フィルター。
【請求項７】
前記化合物（Ｓ）が、スクアリリウム系化合物、フタロシアニン系化合物、ナフタロシアニン系化合物、クロコニウム系化合物、シアニン系化合物、ジイモニウム系化合物、金属ジチオラート系化合物、リン酸銅錯体系化合物およびピロロピロール系化合物からなる群より選ばれる少なくとも１種の化合物であることを特徴とする請求項６に記載の光学フィルター。
【請求項８】
前記光吸収層が、波長６５０ｎｍ以上７５０ｎｍ未満の領域に吸収極大波長を有する化合物（Ａ）をさらに含むことを特徴とする請求項６または７に記載の光学フィルター。
【請求項９】
前記化合物（Ａ）が、スクアリリウム系化合物、フタロシアニン系化合物、ナフタロシアニン系化合物、クロコニウム系化合物およびシアニン系化合物からなる群より選ばれる少なくとも１種の化合物であることを特徴とする請求項８に記載の光学フィルター。
【請求項１０】
環境光センサー用である請求項１〜９のいずれか１項に記載の光学フィルター。
【請求項１１】
請求項１〜１０のいずれか１項に記載の光学フィルターを具備する環境光センサー。
【発明の詳細な説明】
【技術分野】
【０００１】
本発明は、光学フィルターおよび該光学フィルターを用いた環境光センサーに関する。
【背景技術】
【０００２】
近年、スマートフォンやタブレット端末等の情報端末装置への用途として、環境光センサーの開発が進められている。情報端末装置における環境光センサーは、情報端末装置がおかれた環境の照度を感知してディスプレイの明るさを調光する照度センサーや、情報端末装置がおかれた環境の色調を感知してディスプレイの色調を調整するカラーセンサーなどとして用いられる。【０００３】
人間の視感度と、ディスプレイの輝度や色調とを自然な形で合わせるためには、可視光線のみを環境光センサーに到達させることが重要である。例えば、環境光センサーは、近赤外線カットフィルターなどの光学フィルターを設置することで、分光感度特性を視感度に近づけることが可能となる。【０００４】
一方、情報端末装置のデザイン性重視の要望から、環境光センサーに光を入射させる透過窓の透過率を下げる（黒っぽい外観とする）ことが求められており、赤外光に対する可視光の入射量が減少し、正確な照度や色調の検出が困難となり、誤作動が発生するとういう問題がある。また、情報端末装置の低背化が進み、光の入射窓から環境光センサーまでの距離が短くなる。そのため、例えば、入射角度６０°といった高入射角からの入射光の割合が増加することになり、高入射角の入射光に対しても環境光センサーに到達する光の分光特性（特に近赤外線の強度）が変化しないことが要求されている。【０００５】
環境光センサーの分光特性を、人間の視感度と合わせるための手段として、ガラス板上に金属多層膜が形成された赤外線カットフィルターを設けた装置が開示されている（例えば特許文献１参照）。しかしながら、ガラス板上に金属多層薄膜を形成した近赤外線カットフィルターは、入射光の入射角度によって光学特性が大きく変化するため、環境光センサーの検出精度が低下するという問題がある。【０００６】
入射角度によらず広帯域の近赤外線をカットできる材料として、種々の近赤外線吸収粒子が知られている（例えば、特許文献２、特許文献３参照）。このような近赤外線吸収粒子を用いて、環境光センサーの用途として十分な近赤外線カット性能を達成するためには、近赤外線吸収粒子の添加量を多くする必要がある。しかし、近赤外線カットフィルターにおいて、近赤外線吸収粒子の添加量を多くすると、可視光透過率が低下するといった問題がある。【０００７】
これに対し、ノルボルネン系樹脂製基板、特定波長に吸収極大を有する近赤外線吸収色素、および近赤外線反射膜を有する近赤外線カットフィルターは、光線が斜め方向から入射した際に可視域の透過率変化が少ないという特性を有する（例えば特許文献４参照）。この近赤外線カットフィルターを環境光センサー用途として使用するには、入射角度６０°といった高入射角の赤外線カット性能をさらに向上させることが望ましいと考えられる。【０００８】
また、照明源の配置によらない周囲照度に応じた表示輝度制御を行うことを目的に、光入射面が光拡散面で構成され光入射面の位置が光出射面の位置よりも鉛直方向に対して上方に位置する導光部材を用いた環境光センサーが提案されている（例えば特許文献５参照）。【０００９】
一方で、生体特徴を使用した個人またはユーザーを認証するために、約７００〜１２００ｎｍのピーク発光波長を有する電磁放射線を放射することができる活性光源を使用することが知られている。さらに、太陽のスペクトルから入射する背景光量の低減のために９４０ｎｍ周囲の波長を有する光を利用することが特に有益であることも知られている。９４０ｎｍの光の波長は、大気中の水分によって太陽スペクトルからある程度はフィルタリングされ、この波長領域における背景ノイズは、周囲光が太陽光を含む場合には低減される（例えば特許文献６参照）。【００１０】
スマートフォン、タブレット端末およびパソコンなどの情報端末装置、テレビなどの家電製品、ならびに、現金自動預け払い機などの機器においては、個人またはユーザーを認証する機能およびディスプレイに画像を表示する機能の両方を有することが求められ、上述したように照度センサーやカラーセンサーなどとして環境光センサーが用いられている。【００１１】
しかしながら、上記のような生体特徴を認証するシステムと環境光センサーの両方を搭載する機器においては、生体特徴を認証するシステムに用いられる９４０ｎｍの光が、環境光センサーの検出精度に悪影響を与える場合がある。
【先行技術文献】
【特許文献】
【００１２】
【特許文献１】特開２０１１−０６０７８８号公報
【特許文献２】国際公開第２００５／０３７９３２号明細書
【特許文献３】特開２０１１−１１８２５５号公報
【特許文献４】特開２０１１−１０００８４号公報
【特許文献５】特開２０１４−１０９７０１号公報
【特許文献６】特表２０１６−５１０４６７号公報
【発明の概要】
【発明が解決しようとする課題】
【００１３】
本発明は、生体特徴を認証するシステムと環境光センサーの両方を搭載する機器において、環境光センサーの検出精度を向上させることができる光学フィルターおよび該光学フィルターを用いた環境光センサーを提供することを目的とする。
【課題を解決するための手段】
【００１４】
本発明者らは、上記課題を解決するために鋭意検討を行った。その結果、光散乱層を介して、できるだけ高い光量の可視光線を環境光センサーに取り込み、かつ近赤外線（特に９４０ｎｍの光線）を限りなくカットすることで、上記課題を解決することができることを見出し、本発明を完成するに至った。すなわち、本発明は、例えば以下の構成を有することが好ましい。【００１５】
［１］  基材（ｉ）と、該基材（ｉ）の少なくとも一方の面に形成された光散乱層とを有する光学フィルターであって、
波長９４０ｎｍにおいて、該光学フィルターの垂直方向から測定した場合のＯＤ値が３以上であることを特徴とする光学フィルター。
［２］  波長８５０〜１０５０ｎｍの領域において、前記光学フィルターの垂直方向から測定した場合の平均ＯＤ値が２以上であることを特徴とする項［１］に記載の光学フィルター。
［３］  光学フィルターに対して垂直の位置に光源、集光レンズ、ピンホール、コリメーターレンズおよび光束絞りを配置し、該光源と該光学フィルターを垂直に結んだ直線上で、かつ該光源とは反対側の位置を０°とし、該光源からの出射光を該集光レンズ、該ピンホール、該コリメーターレンズおよび該光束絞りを介して有効径Φ２０ｍｍの平行光に変換し、該平行光を該光学フィルターに入射して該光源とは反対側に出射した光の照度を下記条件で測定した場合、
０°の位置における照度が半減する角度が１５°以上６０°以下であることを特徴とする項［１］または［２］に記載の光学フィルター。
光源：ハロゲン光源 （１２Ｖ、５０Ｗ）
光学フィルターの厚み：１００〜４００μｍ
照度測定位置：光学フィルターの光源とは反対側の表面（０°の位置）から２７０ｍｍ〜２９０ｍｍの位置
［４］  前記光散乱層の表面粗さＲａが０．１〜４．５μｍであることを特徴とする項［１］〜［３］のいずれか１項に記載の光学フィルター。
［５］  前記光散乱層が、密着層を介して前記基材（ｉ）に密着していることを特徴とする項［１］〜［４］のいずれか１項に記載の光学フィルター。
［６］  前記基材（ｉ）が、波長７５０〜１１５０ｎｍの領域に吸収極大波長を有する化合物（Ｓ）を含有する光吸収層を含むことを特徴とする項［１］〜［５］のいずれか１項に記載の光学フィルター。
［７］  前記化合物（Ｓ）が、スクアリリウム系化合物、フタロシアニン系化合物、ナフタロシアニン系化合物、クロコニウム系化合物、シアニン系化合物、ジイモニウム系化合物、金属ジチオラート系化合物、リン酸銅錯体系化合物およびピロロピロール系化合物からなる群より選ばれる少なくとも１種の化合物であることを特徴とする項［６］に記載の光学フィルター。
［８］  前記光吸収層が、波長６５０ｎｍ以上７５０ｎｍ未満の領域に吸収極大波長を有する化合物（Ａ）をさらに含むことを特徴とする項［６］または［７］に記載の光学フィルター。
［９］  前記化合物（Ａ）が、スクアリリウム系化合物、フタロシアニン系化合物、ナフタロシアニン系化合物、クロコニウム系化合物およびシアニン系化合物からなる群より選ばれる少なくとも１種の化合物であることを特徴とする項［８］に記載の光学フィルター。
［１０］  環境光センサー用である項［１］〜［９］のいずれか１項に記載の光学フィルター。
［１１］  項［１］〜［１０］のいずれか１項に記載の光学フィルターを具備する環境光センサー。
【発明の効果】
【００１６】
本発明によれば、生体特徴を認証するシステムと環境光センサーの両方を搭載する機器において、環境光センサーの検出精度を向上させることができる光学フィルターを提供することができる。特に、最適な拡散比率および高い透過率を有する光散乱層を形成することにより、高い可視光透過率および９４０ｎｍにおける高ＯＤ値を達成し、外部の光を均等に取り込むことができるとともに、光線の入射角によって異なる赤外線カット性能を最適化することができる。
【図面の簡単な説明】
【００１７】
【図１】本発明の一実施形態に係る環境光センサーの構成を説明する図である。
【図２】本発明の一実施形態に係る環境光センサーの構成を説明する図である。
【図３】本発明の一実施形態に係る環境光センサーの構成を説明する図である。
【図４】光学フィルターを透過した光の照度が半減する角度を測定する概略を示す模式図である。
【発明を実施するための形態】
【００１８】
以下、本発明の実施の形態を、必要に応じて図面等を参照しながら説明する。但し、本発明は多くの異なる態様で実施することが可能であり、以下に例示する実施の形態の記載内容に限定して解釈されるものではない。図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付し又は類似の符号（数字の後にＡ、Ｂなどを付しただけの符号）を付し、詳細な説明を適宜省略することがある。
【００１９】
本明細書中において「上」とは、支持基板の主面（センサーの受光面）を基準とした相対的な位置を指し、支持基板の主面から離れる方向が「上」である。本願図面では、紙面に向かって上方が「上」となっている。また、「上」には、物体の上に接する場合（つまり「ｏｎ」の場合）と、物体の上方に位置する場合（つまり「ｏｖｅｒ」の場合）とが含まれる。逆に、「下」とは、支持基板の主面を基準とした相対的な位置を指し、支持基板の主面に近づく方向が「下」である。本願図面では、紙面に向かって下方が「下」となっている。
【００２０】
本発明の光学フィルターは、後述する構成を有するものであり、その用途は特に限定されないが、環境光センサー用途として好適である。本発明の環境光センサーは、後述する光学フィルターを具備すれば特に限定されないが、具体的な構成としては、受光面に入射する光により光電流を生成し照度や色温度を測定する光電変換素子と、前記光電変換素子の前記受光面側に配置された光学フィルターとを有する構成が挙げられる。
【００２１】
［光学フィルター］
本発明に係る光学フィルターは、基材（ｉ）と、該基材（ｉ）の少なくとも一方の面に形成された光散乱層とを有し、波長９４０ｎｍにおいて、該光学フィルターの垂直方向から測定した場合のＯＤ値が３以上、好ましくは４以上、より好ましくは５以上８以下であることを特徴とする。前記ＯＤ値が前記範囲であることにより、生体特徴を認証するシステムに使用されるレーザーによる光センサーの誤作動を防止することができる。
【００２２】
また、本発明の光学フィルターは、波長８５０〜１０５０ｎｍの領域において、前記光学フィルターの垂直方向から測定した場合の平均ＯＤ値が、好ましくは２以上、より好ましくは３以上、さらに好ましくは４以上８以下である。前記平均ＯＤ値が前記範囲であると、近赤外線を十分にカットすることができる。
【００２３】
ＯＤ値は透過率の常用対数値であり、平均ＯＤ値は下記式（１）にて算出できる。指定の波長範囲の平均ＯＤ値が高いと、光学フィルターはその波長領域の光のカット特性が高いことを表す。
ある波長域における平均ＯＤ値＝−Ｌｏｇ10（ある波長域における平均透過率（％）／１００）・・・式（１）
【００２４】
本発明の光学フィルターは、図４に示すように、光学フィルター７に対して垂直の位置に光源１、集光レンズ２、ピンホール３、コリメーターレンズ４および光束絞り５を配置し、該光源１と該光学フィルター７を垂直に結んだ直線上で、かつ該光源１とは反対側の位置を０°とし、該光源１からの出射光を該集光レンズ２、該ピンホール３、該コリメーターレンズ４および該光束絞り５を介して有効径Φ２０ｍｍの平行光に変換し、該平行光を該光学フィルター７に入射して該光源１とは反対側に出射した光の照度を下記条件で測定した場合、０°の位置における照度が半減する角度（半値角）が、好ましくは１５°以上６０°以下、より好ましくは１５°以上４５°以下、さらに好ましくは２０°以上３０°以下である。
【００２５】
（測定条件）
・光源：ハロゲン光源 （１２Ｖ、５０Ｗ）
・光学フィルターの厚み：１００〜４００μｍ
・照度測定位置：光学フィルターの光源とは反対側の表面（０°の位置）から２７０ｍｍ〜２９０ｍｍの位置
【００２６】
前記半値角が前記範囲であることにより、光が光散乱層を通過することにより発生する大きい入射角の光の成分を低減して高い近赤外線カット性能を発現し、かつ均一な光の取り込みを達成することができる。なお、前記半値角は、例えば、村上色彩技術研究所社製の自動変角光度計ＧＰ−２００を用いて測定することができる。
【００２７】
本発明の光学フィルターは、上側（光散乱層側）から光を入射させた場合のヘーズ（ＪＩＳ  Ｋ  ７１３６）が、好ましくは９０％以上、より好ましくは９５％以上である。前記ヘーズが前記範囲であることにより、光が光散乱層を通過することにより発生する大きい入射角の光の成分を低減して高い近赤外線カット性能を発現し、かつ均一な光の取り込みを達成することができる。
【００２８】
このような光学フィルターを携帯電話やタブレットの環境光センサーに用いると、画面の輝度や色味の補正がしやすくなるため、明るい環境においてディスプレイの輝度が不足して見えにくくなったり、画面上に特定の色を正常に表示できなくなったりするという不具合を解消することができる。
【００２９】
本発明の光学フィルターは、波長４３０〜５８０ｎｍの領域において、光学フィルターの垂直方向から測定した場合の透過率の平均値（以下「ＴA」ともいう。）が、好ましくは３０％以上８０％以下、より好ましくは３０％以上７５％以下、さらに好ましくは３３％以上７０％以下であることが望ましい。
【００３０】
波長４３０〜５８０ｎｍの領域において、透過率の平均値（ＴA）が高過ぎると、光センサーの受光部に入射する光の強度が過剰に強くなり、光センサーがサチレーションを起こすため正常に機能しなくなる場合がある。また、透過率の平均値（ＴA）が低すぎると、光センサーの受光部に入射する光の強度が弱くなり、フィルターを通過する光の強度が充分確保されず、上記用途に好適に用いることができない場合がある。
【００３１】
本発明の光学フィルターの厚みは、特に制限されないが、好ましくは１０〜１０００μｍ、より好ましくは２０〜８００μｍ、さらに好ましくは３０〜６００μｍ、特に好ましくは４０〜５００μｍである。光学フィルターの厚みが上記範囲にあると、光学フィルターを、小型化および軽量化することができ、環境光センサー等の種々の用途に好適に用いることができる。特に環境光センサーの受光部上面に用いた場合には、光センサーモジュールの低背化を実現することができるため好ましい。
【００３２】
＜基材（ｉ）＞
前記基材（ｉ）は、単層であっても多層であってもよく、波長７５０〜１１５０ｎｍの領域に吸収極大を有する光吸収層を含むことが好ましい。また、前記光吸収層は、波長７５０〜１１５０ｎｍの領域に吸収極大を有する化合物（Ｓ）を含有することが好ましい。基材（ｉ）が単層の場合は、例えば、化合物（Ｓ）を含む樹脂製基板（ｉｉ）からなる基材、銅成分を含有する近赤外線吸収ガラス基板（ｉｉｉ）からなる基材を挙げることができ、この樹脂製基板（ｉｉ）、またはガラス基板（ｉｉｉ）が前記光吸収層となる。多層の場合は、例えば、ガラス支持体やベースとなる樹脂製支持体などの支持体上に化合物（Ｓ）を含有する硬化性樹脂等からなるオーバーコート層などの樹脂層が積層された基材、化合物（Ｓ）を含む樹脂製基板（ｉｉ）上に硬化性樹脂等からなるオーバーコート層などの樹脂層が積層された基材などを挙げることができる。製造コストや光学特性調整の容易性、さらに、樹脂製支持体や樹脂製基板（ｉｉ）の傷消し効果を達成できることや基材（ｉ）の耐傷つき性向上等の点から、化合物（Ｓ）を含有する樹脂製基板（ｉｉ）上に硬化性樹脂からなるオーバーコート層などの樹脂層が積層された基材が特に好ましい。
【００３３】
＜光吸収層＞
前記光吸収層は、波長７５０〜１１５０ｎｍの領域に吸収極大を有すれば特に限定されないが、波長８５０〜１０５０ｎｍの領域において、前記基材（ｉ）の垂直方向から測定した場合の平均ＯＤ値が、好ましくは０．５以上、より好ましくは１以上、さらに好ましくは２以上５以下である。
【００３４】
また、このような光吸収層を用いた光学フィルターを環境光センサーや照度センサーに用いた場合、光センサーモジュール内における多重反射光を吸収することができるため、環境光センサーや照度センサーの誤作動を抑制し、高機能な環境光センサーや照度センサーを得ることができる。
【００３５】
上記光吸収層の厚みは、特に制限されないが、好ましくは１０〜５００μｍ、より好ましくは２０〜３００μｍ、さらに好ましくは３０〜２００μｍである。光吸収層の厚みが前記範囲にあると、該光吸収層を用いた光学フィルターを、小型化および軽量化することができ、環境光センサー等の種々の用途に好適に用いることができる。
【００３６】
＜化合物（Ｓ）＞
前記化合物（Ｓ）としては、近赤外線を吸収する色素として作用する金属錯体系化合物、染料または顔料を用いることができ、特に国際公開第２０１７／０９４６７２号明細書に記載の化合物（Ｓ）を好適に用いることができる。
【００３７】
前記化合物（Ｓ）の使用量は、所望の特性に応じて適宜選択されるが、前記光吸収層に用いる樹脂１００質量部に対して、好ましくは０．１〜５０．０質量部、より好ましくは０．２〜１０．０質量部、さらに好ましくは０．３〜１．０質量部である。
【００３８】
前記化合物（Ｓ）の使用量が上記範囲より多いと、化合物（Ｓ）の特性がより強く表れる光学フィルターを得ることができる場合もあるが、４３０〜５８０ｎｍの範囲における透過率が光センサーとして好ましい値よりも低下する場合や、光吸収層や光学フィルターの強度が低下する場合があり、化合物（Ｓ）の使用量が上記範囲より少ないと、透過率が高すぎる光学フィルターが得られ、光センサーに入射する光量を制限することが困難になる場合がある。
【００３９】
＜化合物（Ａ）＞
前記光吸収層は、波長６５０ｎｍ以上７５０ｎｍ未満の領域に吸収極大を有する化合物（Ａ）をさらに含むことができる。前記化合物（Ｓ）を含む光吸収層と、前記化合物（Ａ）を含む光吸収層は、同一の層であってもよく、異なる層であってもよい。また、前記光吸収層に含まれる化合物（Ａ）は、１種単独でもよく、２種以上でもよい。
【００４０】
前記化合物（Ａ）は、波長６５０ｎｍ以上７５０ｎｍ未満の領域に吸収極大があれば特に限定されないが、国際公開第２０１７／０９４６７２号明細書に記載の化合物（Ａ）を好適に用いることができる。
【００４１】
化合物（Ａ）の添加量は、所望の特性に応じて適宜選択されるものであるが、前記光吸収層に用いる樹脂１００質量部に対して、好ましくは０．０１〜２０．０質量部、より好ましくは０．０２〜１５．０質量部、さらに好ましくは０．０３〜１０．０質量部である。
【００４２】
＜樹脂＞
前記光吸収層に用いる樹脂としては、本発明の効果を損なわないものである限り特に制限されないが、例えば、熱安定性およびフィルムへの成形性を確保し、かつ、１００℃以上の蒸着温度で行う高温蒸着により誘電体多層膜を形成しうるフィルムとするため、ガラス転移温度（Ｔｇ）が、好ましくは１１０〜３８０℃、より好ましくは１１０〜３７０℃、さらに好ましくは１２０〜３６０℃である樹脂が挙げられる。また、前記樹脂のガラス転移温度が１４０℃以上であると、誘電体多層膜をより高温で蒸着形成しえるフィルムが得られるため、特に好ましい。
【００４３】
前記樹脂としては、当該樹脂からなる厚さ０．１ｍｍの樹脂板を形成した場合に、この樹脂板の全光線透過率（ＪＩＳ  Ｋ７１０５）が、好ましくは７５〜９５％、さらに好ましくは７８〜９５％、特に好ましくは８０〜９５％となる樹脂を用いることができる。全光線透過率がこのような範囲となる樹脂を用いれば、得られる基板は光学フィルムとして良好な透明性を示す。
【００４４】
前記樹脂のゲルパーミエーションクロマトグラフィー（ＧＰＣ）法により測定される、ポリスチレン換算の重量平均分子量（Ｍｗ）は、通常１５，０００〜３５０，０００、好ましくは３０，０００〜２５０，０００であり、数平均分子量（Ｍｎ）は、通常１０，０００〜１５０，０００、好ましくは２０，０００〜１００，０００である。
【００４５】
前記樹脂としては、例えば、環状ポリオレフィン系樹脂、芳香族ポリエーテル系樹脂、ポリイミド系樹脂、フルオレンポリカーボネート系樹脂、フルオレンポリエステル系樹脂、ポリカーボネート系樹脂、ポリアミド（アラミド）系樹脂、ポリアリレート系樹脂、ポリサルホン系樹脂、ポリエーテルサルホン系樹脂、ポリパラフェニレン系樹脂、ポリアミドイミド系樹脂、ポリエチレンナフタレート（ＰＥＮ）系樹脂、フッ素化芳香族ポリマー系樹脂、（変性）アクリル系樹脂、エポキシ系樹脂、アリルエステル系硬化型樹脂、シルセスキオキサン系紫外線硬化型樹脂、アクリル系紫外線硬化型樹脂、ビニル系紫外線硬化型樹脂およびゾルゲル法により形成されたシリカを主成分とする樹脂を挙げることができる。これらの内、環状ポリオレフィン樹脂、芳香族ポリエーテル樹脂、フルオレンポリカーボネート系樹脂、フルオレンポリエステル系樹脂、ポリカーボネート系樹脂、ポリアリレート系樹脂を用いることが、透明性（光学特性）、耐熱性等のバランスに優れた光学フィルターを得られる点で好ましい。
【００４６】
≪環状ポリオレフィン系樹脂≫
環状ポリオレフィン系樹脂としては、下記式（Ｘ0）で表される単量体および下記式（Ｙ0）で表される単量体からなる群より選ばれる少なくとも１種の単量体から得られる樹脂、および当該樹脂を水素添加することで得られる樹脂が好ましい。
【００４７】
【化１】
2020040123.tif 000003
式（Ｘ0）中、Ｒx1〜Ｒx4はそれぞれ独立に、下記（i'）〜（ix'）
より選ばれる原子または基を表し、ｋx、ｍxおよびｐxはそれぞれ独立に、０〜４の整数を表す。
（i'）水素原子
（ii'）ハロゲン原子
（iii'）トリアルキルシリル基
（iv'）酸素原子、硫黄原子、窒素原子またはケイ素原子を含む連結基を有する、置換または非置換の炭素数１〜３０の炭化水素基
（v'）置換または非置換の炭素数１〜３０の炭化水素基
（vi'）極性基（但し、（ii'）および（iv'）を除く。）
（vii'）Ｒx1とＲx2またはＲx3とＲx4とが、相互に結合して形成されたアルキリデン基（但し、前記結合に関与しないＲx1〜Ｒx4は、それぞれ独立に前記（ｉ'）〜（vi'）より選ばれる原子または基を表す。）
（viii'）Ｒx1とＲx2またはＲx3とＲx4とが、相互に結合して形成された単環もしくは多環の炭化水素環または複素環（但し、前記結合に関与しないＲx1〜Ｒx4は、それぞれ独立に前記（i'）〜（vi'）より選ばれる原子または基を表す。）
（ix'）Ｒx2とＲx3とが、相互に結合して形成された単環の炭化水素環または複素環（但し、前記結合に関与しないＲx1とＲx4は、それぞれ独立に前記（i'）〜（vi'）より選ばれる原子または基を表す。）
【００４８】
【化２】
2020040123.tif 000004
式（Ｙ0）中、Ｒy1およびＲy2はそれぞれ独立に、前記（i'）〜（vi'）より選ばれる原子または基を表すか、Ｒy1とＲy2とが、相互に結合して形成された単環もしくは多環の脂環式炭化水素、芳香族炭化水素または複素環を表し、ｋyおよびｐyはそれぞれ独立に、０〜４の整数を表す。
【００４９】
≪芳香族ポリエーテル系樹脂≫
芳香族ポリエーテル系樹脂は、下記式（１）で表される構造単位および下記式（２）で表される構造単位からなる群より選ばれる少なくとも１種の構造単位を有することが好ましい。
【００５０】
【化３】
2020040123.tif 000005
式（１）中、Ｒ1〜Ｒ4はそれぞれ独立に、炭素数１〜１２の１価の有機基を示し、ａ〜ｄはそれぞれ独立に、０〜４の整数を示す。
【００５１】
【化４】
2020040123.tif 000006
式（２）中、Ｒ1〜Ｒ4およびａ〜ｄはそれぞれ独立に、前記式（１）中のＲ1〜Ｒ4およびａ〜ｄと同義であり、Ｙは、単結合、−ＳＯ2−または−ＣＯ−を示し、Ｒ7およびＲ8はそれぞれ独立に、ハロゲン原子、炭素数１〜１２の１価の有機基またはニトロ基を示し、ｇおよびｈはそれぞれ独立に、０〜４の整数を示し、ｍは０または１を示す。但し、ｍが０のとき、Ｒ7はシアノ基ではない。
【００５２】
また、前記芳香族ポリエーテル系樹脂は、さらに下記式（３）で表される構造単位および下記式（４）で表される構造単位からなる群より選ばれる少なくとも１種の構造単位を有することが好ましい。
【００５３】
【化５】
2020040123.tif 000007
式（３）中、Ｒ5およびＲ6はそれぞれ独立に、炭素数１〜１２の１価の有機基を示し、Ｚは、単結合、−Ｏ−、−Ｓ−、−ＳＯ2−、−ＣＯ−、−ＣＯＮＨ−、−ＣＯＯ−または炭素数１〜１２の２価の有機基を示し、ｅおよびｆはそれぞれ独立に、０〜４の整数を示し、ｎは０または１を示す。
【００５４】
【化６】
2020040123.tif 000008
式（４）中、Ｒ7、Ｒ8、Ｙ、ｍ、ｇおよびｈはそれぞれ独立に、前記式（２）中のＲ7、Ｒ8、Ｙ、ｍ、ｇおよびｈと同義であり、Ｒ5、Ｒ6、Ｚ、ｎ、ｅおよびｆはそれぞれ独立に、前記式（３）中のＲ5、Ｒ6、Ｚ、ｎ、ｅおよびｆと同義である。
【００５５】
≪ポリイミド系樹脂≫
ポリイミド系樹脂としては、特に制限されず、繰り返し単位にイミド結合を含む高分子化合物であればよく、例えば、特開２００６−１９９９４５号公報や特開２００８−１６３１０７号公報に記載されている方法で合成することができる。
【００５６】
≪フルオレンポリカーボネート系樹脂≫
フルオレンポリカーボネート系樹脂としては、特に制限されず、フルオレン部位を含むポリカーボネート樹脂であればよく、例えば、特開２００８−１６３１９４号公報に記載されている方法で合成することができる。
【００５７】
≪フルオレンポリエステル系樹脂≫
フルオレンポリエステル系樹脂としては、特に制限されず、フルオレン部位を含むポリエステル樹脂であればよく、例えば、特開２０１０−２８５５０５号公報や特開２０１１−１９７４５０号公報に記載されている方法で合成することができる。
【００５８】
≪フッ素化芳香族ポリマー系樹脂≫
フッ素化芳香族ポリマー系樹脂としては、特に制限されないが、フッ素原子を少なくとも１つ有する芳香族環と、エーテル結合、ケトン結合、スルホン結合、アミド結合、イミド結合およびエステル結合からなる群より選ばれる少なくとも１つの結合を含む繰り返し単位とを含有するポリマーであることが好ましく、例えば特開２００８−１８１１２１号公報に記載されている方法で合成することができる。
【００５９】
≪アクリル系紫外線硬化型樹脂≫
アクリル系紫外線硬化型樹脂としては、特に制限されないが、分子内に一つ以上のアクリル基もしくはメタクリル基を有する化合物と、紫外線によって分解して活性ラジカルを発生させる化合物を含有する樹脂組成物から合成されるものを挙げることができる。アクリル系紫外線硬化型樹脂は、前記基材（ｉ）として、ガラス支持体上やベースとなる樹脂製支持体上に化合物（Ｓ）および硬化性樹脂を含む樹脂層（光吸収層）が積層された基材や、化合物（Ｓ）を含有する樹脂製基板（ｉｉ）上に硬化性樹脂等からなるオーバーコート層などの樹脂層が積層された基材を用いる場合、該硬化性樹脂として特に好適に使用することができる。
【００６０】
≪ゾルゲル法により形成されたシリカを主成分とする樹脂≫
ゾルゲル法によるシリカを主成分とする樹脂としては、テトラメトキシシラン、テトラエトキシシラン、ジメトキシジエトキシラン、メトキシトリエトキシシランなどのテトラアルコキシシラン、フェニルトリメトキシシラン、フェニルトリエトキシシラン、ジフェニルジメトキシシラン、ジフェニルジエトキシシランなどのフェニルアルコキシシラン等から選ばれる１種以上のシラン類の加水分解によるゾルゲル反応により得られる化合物を樹脂として使用することができる。
【００６１】
≪市販品≫
前記樹脂の市販品としては、以下の市販品等を挙げることができる。環状ポリオレフィン系樹脂の市販品としては、ＪＳＲ（株）製アートン、日本ゼオン（株）製ゼオノア、三井化学（株）製ＡＰＥＬ、ポリプラスチックス（株）製ＴＯＰＡＳなどを挙げることができる。ポリエーテルサルホン系樹脂の市販品としては、住友化学（株）製スミカエクセルＰＥＳなどを挙げることができる。ポリイミド系樹脂の市販品としては、三菱ガス化学（株）製ネオプリムＬなどを挙げることができる。ポリカーボネート系樹脂の市販品としては、帝人（株）製ピュアエースなどを挙げることができる。フルオレンポリカーボネート系樹脂の市販品としては、三菱ガス化学（株）製ユピゼータＥＰ−５０００などを挙げることができる。フルオレンポリエステル系樹脂の市販品としては、大阪ガスケミカル（株）製ＯＫＰ４ＨＴなどを挙げることができる。アクリル系樹脂の市販品としては、（株）日本触媒製アクリビュアなどを挙げることができる。シルセスキオキサン系紫外線硬化型樹脂の市販品としては、東亜合成（株）製光硬化型ＳＱシリーズなどを挙げることができる。
【００６２】
＜その他成分＞
前記光吸収層は、本発明の効果を損なわない範囲において、さらに酸化防止剤、近紫外線吸収剤および蛍光消光剤等の添加剤を含有してもよい。これらその他成分は、１種単独で用いてもよいし、２種以上を併用してもよい。
【００６３】
前記近紫外線吸収剤としては、例えばアゾメチン系化合物、インドール系化合物、ベンゾトリアゾール系化合物、トリアジン系化合物などが挙げられる。
【００６４】
前記酸化防止剤としては、例えば２，６−ジ−ｔ−ブチル−４−メチルフェノール、２，２'−ジオキシ−３，３'−ジ−ｔ−ブチル−５，５'−ジメチルジフェニルメタン、テトラキス［メチレン−３−（３，５−ジ−ｔ−ブチル−４−ヒドロキシフェニル）プロピオネート］メタン、およびトリス（２，４−ジ−ｔ−ブチルフェニル）ホスファイトなどが挙げられる。
【００６５】
なお、これら添加剤は、前記樹脂を製造する際に、樹脂などとともに混合してもよいし、樹脂を合成する際に添加してもよい。また、添加量は、所望の特性に応じて適宜選択されるものであるが、前記樹脂１００質量部に対して、通常０．０１〜５．０質量部、好ましくは０．０５〜２．０質量部である。
【００６６】
＜支持体＞
≪樹脂製支持体≫
前記樹脂基板または樹脂製支持体に用いられる樹脂は、前記樹脂層と同様のものを用いることができる。
【００６７】
≪ガラス支持体≫
前記ガラス支持体としては、特に限定されないが、例えば、ホウケイ酸塩系ガラス、ケイ酸塩系ガラス、ソーダ石灰ガラス、および近赤外線吸収ガラスなどが挙げられる。前記近赤外線吸収ガラスは、近赤外カット特性を向上できる点と入射角依存性を低減できる点で好ましく、その具体例としては、銅成分を含有するフッ素リン酸塩系ガラスおよびリン酸塩系ガラスなどが挙げられる。
【００６８】
＜基材（ｉ）の製造方法＞
前記基材（ｉ）が、前記樹脂製基板（ｉｉ）を含む基材である場合、該樹脂製基板（ｉｉ）は、例えば、溶融成形またはキャスト成形により形成することができ、さらに、必要により、成形後に、反射防止剤、ハードコート剤および／または帯電防止剤等のコーティング剤をコーティングすることで、オーバーコート層が積層された基材を製造することができる。
【００６９】
前記基材（ｉ）が、ガラス支持体やベースとなる樹脂製支持体上に化合物（Ｓ）を含有する硬化性樹脂等からなるオーバーコート層などの樹脂層（光吸収層）が積層された基材である場合、例えば、ガラス支持体やベースとなる樹脂製支持体に化合物（Ｓ）を含む樹脂溶液を溶融成形またはキャスト成形することで、好ましくはスピンコート、スリットコート、インクジェットなどの方法にて塗工した後に溶媒を乾燥除去し、必要に応じてさらに光照射や加熱を行うことで、ガラス支持体やベースとなる樹脂製支持体上に樹脂層が形成された基材を製造することができる。
【００７０】
≪溶融成形≫
前記溶融成形としては、具体的には、樹脂と化合物（Ｓ）等とを溶融混練りして得られたペレットを溶融成形する方法；樹脂と化合物（Ｓ）とを含有する樹脂組成物を溶融成形する方法；または、化合物（Ｓ）、樹脂および溶剤を含む樹脂組成物から溶剤を除去して得られたペレットを溶融成形する方法などが挙げられる。溶融成形方法としては、射出成形、溶融押出成形またはブロー成形などを挙げることができる。
【００７１】
≪キャスト成形≫
前記キャスト成形としては、化合物（Ｓ）、樹脂および溶剤を含む樹脂組成物を適当な支持体の上にキャスティングして溶剤を除去する方法；または化合物（Ｓ）と、光硬化性樹脂および／または熱硬化性樹脂とを含む硬化性組成物を適当な支持体の上にキャスティングして溶媒を除去した後、紫外線照射や加熱などの適切な手法により硬化させる方法などにより製造することもできる。
【００７２】
前記基材（ｉ）が、化合物（Ｓ）を含有する樹脂製基板（ｉｉ）からなる基材である場合には、該基材（ｉ）は、キャスト成形後、支持体から塗膜を剥離することにより得ることができ、また、前記基材（ｉ）が、ガラス支持体やベースとなる樹脂製支持体等の支持体などの上に化合物（Ｓ）を含有する硬化性樹脂等からなるオーバーコート層などの樹脂層が積層された基材である場合には、該基材（ｉ）は、キャスト成形後、塗膜を剥離しないことで得ることができる。
【００７３】
前記支持体としては、例えば、近赤外吸収ガラス板（例えば、松浪硝子工業社製「ＢＳ−１１」やＡＧＣ テクノグラス社製「ＮＦ−５０Ｔ」などのような銅成分を含有するリン酸塩系ガラス板）、透明ガラス板（例えば、日本電気硝子社製「ＯＡ−１０Ｇ」や旭硝子社製「ＡＮ１００」などのような無アルカリガラス板）、スチールベルト、スチールドラムおよび樹脂（例えば、ポリエステルフィルム、環状オレフィン系樹脂フィルム）製支持体が挙げられる。
【００７４】
さらに、ガラス板、石英または透明プラスチック製等の光学部品に、前記樹脂組成物をコーティングして溶剤を乾燥させる方法、または、前記硬化性組成物をコーティングして硬化および乾燥させる方法などにより、光学部品上に樹脂層を形成することもできる。
【００７５】
前記方法で得られた樹脂層（樹脂製基板（ｉｉ））中の残留溶剤量は可能な限り少ない方がよい。具体的には、前記残留溶剤量は、樹脂層（樹脂製基板（ｉｉ））の重さに対して、好ましくは３質量％以下、より好ましくは１質量％以下、さらに好ましくは０．５質量％以下である。残留溶剤量が前記範囲にあると、変形や特性が変化しにくい、所望の機能を容易に発揮できる樹脂層（樹脂製基板（ｉｉ））が得られる。
【００７６】
＜光散乱層＞
前記光散乱層は、前記基材（ｉ）の少なくとも一方の面に形成され、入射する光を散乱または拡散させることにより、可視光線の光量を高くして透過させる層である。このような光散乱層としては、例えば、光を散乱する微粒子等の光散乱剤を含有する樹脂層、表面に凹凸形状を有する樹脂層、および、光拡散剤を含有し、かつ、表面に凹凸形状を有する樹脂層などが挙げられる。
【００７７】
前記光散乱層を構成する樹脂としては、例えば、（メタ）アクリル樹脂、ポリスチレン樹脂、ポリオレフィン樹脂、ポリカーボネート樹脂、ポリ塩化ビニル樹脂、ポリエステル樹脂、および（メタ）アクリル酸エステル−スチレン樹脂などが挙げられる。これらの中では、（メタ）アクリル樹脂が好ましい。前記樹脂は、１種単独で用いても、２種以上を混合して用いてもよい。
【００７８】
前記光散乱剤としては、例えば、アクリル系架橋ビーズ、（メタ）アクリル酸メチル−スチレン共重合体系架橋ビーズ、スチレン系架橋ビーズ、シリコーン系ビーズ等の有機系微粒子や、シリカ、酸化チタン、硫酸バリウム、酸化ジルコニウム等の無機系微粒子が挙げられ、無機系微粒子が好ましい。前記光散乱剤は、１種単独で用いても、２種以上を組み合わせて用いてもよい。
【００７９】
前記光散乱層の表面粗さＲａは、好ましくは０．１〜４．５μｍ、より好ましくは０．５〜３．０μｍ、さらに好ましくは１．０〜２．０μｍである。前記表面粗さＲａが前記範囲内であることにより、入射する光が最適に拡散され、高い光量で取り込むことができるとともに、光線の入射角によって異なる近赤外線カット性能を最適化することができる。
【００８０】
前記光散乱層の厚みは、好ましくは１〜１００μｍ、より好ましくは１〜５０μｍ、さらに好ましくは１〜３０μｍである。
【００８１】
光散乱層の全光線透過率（ＪＩＳ  Ｋ  ７３６１−１）は、好ましくは９０％以上、より好ましくは９３％以上、さらに好ましくは９５％以上である。光散乱層の全光線透過率が前記範囲であることにより、本発明に係る光学フィルターの９４０ｎｍにおけるＯＤ値および波長４３０ｎｍ〜５８０ｎｍの透過率の平均値（ＴA）の設計がしやすくなる。
【００８２】
光散乱層のヘーズ（ＪＩＳ  Ｋ  ７１３６）は、好ましくは８６％以上、より好ましくは９１％以上である。光散乱層のヘーズが前記範囲であることにより、光が光散乱層を通過することにより発生する大きい入射角の光の成分を低減して高い近赤外線カット性能を発現し、かつ均一な光の取り込みを達成することができる。
【００８３】
光散乱層はそれ単独で形成されていてもよいし、例えば、（メタ）アクリル樹脂、ポリスチレン樹脂、ポリオレフィン樹脂、ポリカーボネート樹脂、ポリ塩化ビニル樹脂、ポリエステル樹脂、および（メタ）アクリル酸エステル−スチレン樹脂やガラスなどからなる透明基材の上に形成されていてもよい。
【００８４】
光散乱層は、例えば、特開２００９−２２３１３５号公報に記載の方法で形成することができる。また、光散乱層として、例えば、きもと社製「ライトアップＮＳＨ」、「ライトアップＳＤＷ」、「ライトアップＳＸＥ」、「ライトアップＭＸＥ」、ツジデン社製「Ｄ１２０Ｐ」、「Ｄ１２１ＵＰＺ」、「Ｄ１２１ＵＰ」、「Ｄ１７１」等の市販の光散乱フィルムを用いてもよい。
【００８５】
＜密着層＞
前記光散乱層は、屈折率が好ましくは１．２以上１．８以下、より好ましくは１．３以上１．７以下、さらに好ましくは１．４以上１．６以下の透明な密着層を介して、前記基材（ｉ）に密着していることが好ましい。このように屈折率が前記範囲の透明な密着層を介して前記光散乱層が前記基材（ｉ）に密着していることにより、界面反射による光量のロスを小さくすることができるため、高い光量の可視光線を透過する光学フィルターを得ることができる。なお、本発明における密着とは、光散乱層と基材が空気層を介さずに材料によって、一体化している状態をいう。
【００８６】
前記密着層としては、その種類は特に制限されないが、例えば、ゴム系粘着剤、（メタ）アクリル系粘着剤、シリコーン系粘着剤、ウレタン系粘着剤などが挙げられる。なかでも、透明性に優れる観点から、（メタ）アクリル系粘着剤が好ましい。なお、（メタ）アクリル系粘着剤とは、アクリル系粘着剤および／またはメタアクリル系粘着剤（メタクリル系粘着剤）を意図する。
【００８７】
上記（メタ）アクリル系粘着剤には、上記（メタ）アクリル系ポリマーがベースポリマーとして含まれるが、粘着付与剤やゴム成分などの他の成分が含まれていてもよい。
上記粘着付与剤としては、貼付剤または貼付製剤の分野で公知のものを適宜選択して用いればよい。例えば、石油系樹脂（例えば、芳香族系石油樹脂、脂肪族系石油樹脂、Ｃ９留分による樹脂など）、テルペン系樹脂（例えば、αピネン樹脂、βピネン樹脂、テルペンフェノール共重合体、水添テルペンフェノール樹脂、芳香族変性水添テルペン樹脂、アビエチン酸エステル系樹脂）、ロジン系樹脂（例えば、部分水素化ガムロジン樹脂、エリトリトール変性木材ロジン樹脂、トール油ロジン樹脂、ウッドロジン樹脂）、クマロンインデン樹脂（例えば、クマロンインデンスチレン共重合体）、スチレン系樹脂（例えば、ポリスチレン、スチレンとα−メチルスチレンの共重合体等）等が挙げられる。
【００８８】
＜誘電体多層膜＞
本発明の光学フィルターは、前記基材（ｉ）の少なくとも一方の面に誘電体多層膜を有する積層体（以下、光散乱層を形成する前の該積層体を「光学フィルター用積層体」ともいう。）を含むことが好ましい。本発明における誘電体多層膜とは、近赤外線を反射する能力を有する膜または可視域における反射防止効果を有する膜であり、誘電体多層膜を有することでより優れた可視光透過率と近赤外線カット特性を達成することができる。
【００８９】
波長９４０ｎｍにおいて、前記光学フィルター用積層体の垂直方向から測定した場合のＯＤ値は、好ましくは３以上、より好ましくは４以上、さらに好ましくは５以上８以下である。前記ＯＤ値が前記範囲であることにより、生体特徴を認証するシステムに使用されるレーザーによる光センサーの誤作動を防止することができる。
【００９０】
また、波長８５０〜１０５０ｎｍの領域において、該光学フィルター用積層体の垂直方向から測定した場合の平均ＯＤ値は、好ましくは２以上、より好ましくは３以上、さらに好ましくは４以上８以下である。前記平均ＯＤ値が前記範囲であると、近赤外線を十分にカットすることができる。
【００９１】
本発明では、誘電体多層膜は前記基材の片面に設けてもよいし、両面に設けてもよい。片面に設ける場合、製造コストや製造容易性に優れ、両面に設ける場合、高い強度を有し、反りやねじれが生じにくい光学フィルターを得ることができる。光学フィルターを固体撮像素子用途に適用する場合、光学フィルターの反りやねじれが小さい方が好ましいことから、誘電体多層膜を樹脂製基板の両面に設けることが好ましい。
【００９２】
なお、前記誘電体多層膜と前記光散乱層とが、前記基材（ｉ）の同じ面側に形成される場合、前記光散乱層は前記誘電体多層膜上に形成されることが好ましい。
前記誘電体多層膜は、好ましくは波長７００〜１１００ｎｍ、より好ましくは波長７００〜１１５０ｎｍ、さらに好ましくは７００〜１２００ｎｍの範囲全体にわたって反射特性を有することが望ましい。
【００９３】
誘電体多層膜としては、高屈折率材料層と低屈折率材料層とを交互に積層したものが挙げられる。高屈折率材料層を構成する材料としては、屈折率が１．７以上の材料を用いることができ、屈折率が通常は１．７〜２．５の材料が選択される。このような材料としては、例えば、酸化チタン、酸化ジルコニウム、五酸化タンタル、五酸化ニオブ、酸化ランタン、酸化イットリウム、酸化亜鉛、硫化亜鉛または酸化インジウム等を主成分とし、酸化チタン、酸化錫および／または酸化セリウム等を少量（例えば、主成分に対して０〜１０質量％）含有させたものが挙げられる。
【００９４】
低屈折率材料層を構成する材料としては、屈折率が１．６以下の材料を用いることができ、屈折率が通常は１．２〜１．６の材料が選択される。このような材料としては、例えば、シリカ、アルミナ、フッ化ランタン、フッ化マグネシウムおよび六フッ化アルミニウムナトリウムが挙げられる。
【００９５】
高屈折率材料層と低屈折率材料層とを積層する方法については、これらの材料層を積層した誘電体多層膜が形成される限り特に制限はない。例えば、基材（ｉ）上に、直接、ＣＶＤ法、スパッタ法、真空蒸着法、イオンアシスト蒸着法またはイオンプレーティング法等により、高屈折率材料層と低屈折率材料層とを交互に積層した誘電体多層膜を形成することができる。
【００９６】
高屈折率材料層および低屈折率材料層の各層の厚さは、通常、遮断しようとする近赤外線波長をλ（ｎｍ）とすると、０．１λ〜０．５λの厚さが好ましい。λ（ｎｍ）の値としては、例えば７００〜１４００ｎｍ、好ましくは７５０〜１３００ｎｍである。厚さがこの範囲であると、屈折率（ｎ）と膜厚（ｄ）との積（ｎ×ｄ）がλ／４で算出される光学的膜厚と、高屈折率材料層および低屈折率材料層の各層の厚さとがほぼ同じ値となって、反射・屈折の光学的特性の関係から、特定波長の遮断・透過を容易にコントロールできる傾向にある。
【００９７】
誘電体多層膜における高屈折率材料層と低屈折率材料層との合計の積層数は、光学フィルター全体として１６〜７０層であることが好ましく、２０〜６０層であることがより好ましい。各層の厚み、光学フィルター全体としての誘電体多層膜の厚みや合計の積層数が前記範囲にあると、十分な製造マージンを確保できる上に、光学フィルターの反りや誘電体多層膜のクラックを低減することができる。
【００９８】
本発明では、化合物（Ｓ）や化合物（Ａ）の吸収特性に合わせて高屈折率材料層および低屈折率材料層を構成する材料種、高屈折率材料層および低屈折率材料層の各層の厚さ、積層の順番、積層数を適切に選択することで、可視域に十分な透過率を確保した上で近赤外波長域に十分な光線カット特性を有し、且つ、斜め方向から近赤外線が入射した際の反射率を低減することができる。
【００９９】
ここで、前記条件を最適化するには、例えば、光学薄膜設計ソフト（例えば、Ｅｓｓｅｎｔｉａｌ  Ｍａｃｌｅｏｄ、Ｔｈｉｎ  Ｆｉｌｍ  Ｃｅｎｔｅｒ社製）を用い、可視域の反射防止効果と近赤外域の光線カット効果を両立できるようにパラメーターを設定すればよい。上記ソフトの場合、例えば第一光学層の設計にあたっては、波長４００〜７００ｎｍの目標透過率を１００％、Ｔａｒｇｅｔ  Ｔｏｌｅｒａｎｃｅの値を１とした上で、波長７０５〜９５０ｎｍの目標透過率を０％、Ｔａｒｇｅｔ  Ｔｏｌｅｒａｎｃｅの値を０．５にするなどのパラメーター設定方法が挙げられる。これらのパラメーターは基材（ｉ）の各種特性などに合わせて波長範囲をさらに細かく区切ってＴａｒｇｅｔ  Ｔｏｌｅｒａｎｃｅの値を変えることもできる。
【０１００】
前記光学フィルター用積層体は、波長４３０〜５８０ｎｍの領域において、該光学フィルター用積層体の垂直方向から測定した場合の透過率の平均値（以下「ＴA’」ともいう。）は、好ましくは４０％以上８０％以下、より好ましくは４０％以上７０％以下、さらに好ましくは４０％以上６０％以下である。透過率の平均値（ＴA’）が高すぎると、本発明の光学フィルターを有する光センサーの受光部に入射する光の強度が過剰に強くなり、光センサーがサチレーションを起こすため正常に機能しなくなる場合がある。また、透過率の平均値（ＴA’）が低すぎると、本発明の光学フィルターを有する光センサーの受光部に入射する光の強度が弱くなり、フィルターを通過する光の強度が充分確保されず、上記用途に好適に用いることができない場合がある。
【０１０１】
前記光学フィルター用積層体のヘーズ（ＪＩＳ  Ｋ  ７１３６）は、好ましくは０．２％以上１％以下、より好ましくは０．５％以上１％以下である。前記ヘーズが前記範囲であると、光学フィルター用積層体の製造時の歩留まりを落とすことなく製造することができる。
【０１０２】
＜その他の機能膜＞
本発明の光学フィルターは、本発明の効果を損なわない範囲において、基材（ｉ）と誘電体多層膜との間、基材（ｉ）の誘電体多層膜が設けられた面と反対側の面、または誘電体多層膜の基材（ｉ）が設けられた面と反対側の面に、基材（ｉ）や誘電体多層膜の表面硬度の向上、耐薬品性の向上、帯電防止および傷消しなどの目的で、反射防止膜、ハードコート膜や帯電防止膜などの機能膜を適宜設けることができる。
【０１０３】
本発明の光学フィルターは、前記機能膜からなる層を１層含んでもよく、２層以上含んでもよい。本発明の光学フィルターが前記機能膜からなる層を２層以上含む場合には、同様の層を２層以上含んでもよいし、異なる層を２層以上含んでもよい。
【０１０４】
機能膜を積層する方法としては、特に制限されないが、反射防止剤、ハードコート剤および／または帯電防止剤等のコーティング剤などを基材（ｉ）または誘電体多層膜に、前記と同様に溶融成形またはキャスト成形する方法等を挙げることができる。
【０１０５】
また、前記コーティング剤などを含む硬化性組成物をバーコーター等で基材（ｉ）または誘電体多層膜上に塗布した後、紫外線照射等により硬化することによっても製造することができる。
【０１０６】
前記コーティング剤としては、紫外線（ＵＶ）／電子線（ＥＢ）硬化型樹脂や熱硬化型樹脂などが挙げられ、具体的には、ビニル化合物類や、ウレタン系、ウレタンアクリレート系、アクリレート系、エポキシ系およびエポキシアクリレート系樹脂などが挙げられる。これらのコーティング剤を含む前記硬化性組成物としては、ビニル系、ウレタン系、ウレタンアクリレート系、アクリレート系、エポキシ系およびエポキシアクリレート系硬化性組成物などが挙げられる。
【０１０７】
また、前記硬化性組成物は重合開始剤を含んでいてもよい。前記重合開始剤としては、公知の光重合開始剤または熱重合開始剤を用いることができ、光重合開始剤と熱重合開始剤を併用してもよい。重合開始剤は、１種単独で用いてもよいし、２種以上を併用してもよい。
【０１０８】
前記硬化性組成物中、重合開始剤の配合割合は、硬化性組成物の全量を１００質量％とした場合、好ましくは０．１〜１０質量％、より好ましくは０．５〜１０質量％、さらに好ましくは１〜５質量％である。重合開始剤の配合割合が前記範囲にあると、硬化性組成物の硬化特性および取り扱い性が優れ、所望の硬度を有する反射防止膜、ハードコート膜や帯電防止膜などの機能膜を得ることができる。
【０１０９】
さらに、前記硬化性組成物には溶剤として有機溶剤を加えてもよく、有機溶剤としては、公知のものを使用することができる。有機溶剤の具体例としては、メタノール、エタノール、イソプロパノール、ブタノール、オクタノール等のアルコール類；アセトン、メチルエチルケトン、メチルイソブチルケトン、シクロヘキサノン等のケトン類；酢酸エチル、酢酸ブチル、乳酸エチル、γ−ブチロラクトン、プロピレングリコールモノメチルエーテルアセテート、プロピレングリコールモノエチルエーテルアセテート等のエステル類；エチレングリコールモノメチルエーテル、ジエチレングリコールモノブチルエーテル等のエーテル類；ベンゼン、トルエン、キシレン等の芳香族炭化水素類；ジメチルホルムアミド、ジメチルアセトアミド、Ｎ−メチルピロリドン等のアミド類を挙げることができる。これら溶剤は、１種単独で用いてもよいし、２種以上を併用してもよい。
【０１１０】
前記機能膜の厚さは、好ましくは０．１〜３０μｍ、さらに好ましくは０．５〜２０μｍ、特に好ましくは０．７〜５μｍである。
【０１１１】
また、基材（ｉ）と機能膜および／または誘電体多層膜との密着性や、機能膜と誘電体多層膜との密着性を上げる目的で、基材（ｉ）、機能膜または誘電体多層膜の表面にコロナ処理やプラズマ処理等の表面処理をしてもよい。
【０１１２】
［光学フィルターの用途］
本発明の光学フィルターは、環境光センサーに光を均一に取り込ませるとともに、優れた可視透過率と近赤外線カット能を有する。また、本発明の光学フィルターを用いれば、生体特徴を認証するシステムと環境光センサーの両方を搭載する機器において、環境光センサーの検出精度を向上させることができる。したがって、本発明の光学フィルターは、照度センサーや色補正用センサーなどの各種環境光センサー用として有用である。特に、デジタルスチルカメラ、スマートフォン、タブレット端末、携帯電話、ウェアラブルデバイス、自動車、テレビ、ゲーム機等に搭載される環境光センサー用として有用である。さらに、自動車や建物等の窓用ガラス板等に装着される熱線カットフィルターなどとしても有用である。
【０１１３】
［環境光センサー］
上述した本発明の光学フィルターと、光電変換素子を組み合わせて環境光センサーとして用いることができる。ここで、環境光センサーとは、照度センサーや色補正用センサーなど周囲の明るさや色調（夕方の時間帯で赤色が強いなど）を感知可能なセンサーであり、例えば、環境光センサーで感知した情報により機器に搭載されているディスプレイの照度や色合いを制御することが可能である。
【０１１４】
図１は、周囲の明るさを検知する環境光センサー２００ａの一例を示す。環境光センサー２００ａは、光学フィルター１００及び光電変換素子２０２を備える。光電変換素子２０２は、受光部に光が入射すると光起電力効果により電流や電圧を発生する。光学フィルター１００は光電変換素子２０２の受光面側に設けられている。光学フィルター１００により、光電変換素子２０２の受光面に入射する光は可視光帯域の光となり、近赤外線帯域（８００ｎｍ〜２５００ｎｍ）の光は遮断される。環境光センサー２００ａは可視光に感応して信号を出力する。
【０１１５】
なお、環境光センサー２００ａにおいて、光学フィルター１００と光電変換素子２０２との間には他の透光性の層が介在していてもよい。例えば、光学フィルター１００と光電変換素子２０２との間には、封止材として透光性を有する樹脂層が設けられていてもよい。
【０１１６】
光電変換素子２０２は、第１電極２０６、光電変換層２０８、第２電極２１０を有している。また、受光面側にはパッシベーション膜２１６が設けられている。光電変換層２０８は光電効果を発現する半導体で形成される。例えば、光電変換層２０８は、シリコン半導体を用いて形成される。光電変換層２０８はダイオード型の素子であり、内蔵電界により光起電力を発現する。なお、光電変換素子２０２は、ダイオード型の素子に限定されず、光導電型の素子（フォトレジスタ、光依存性抵抗、光導電体、フォトセルとも呼ばれる）、またはフォトトランジスタ型の素子であってもよい。
【０１１７】
光電変換層２０８はシリコン半導体以外に、ゲルマニウム半導体、シリコン・ゲルマニウム半導体を用いてもよい。また、光電変換層２０８として、ＧａＰ、ＧａＡｓＰ、ＣｄＳ、ＣｄＴｅ、ＣｕＩｎＳｅ2などの化合物半導体材料を用いてもよい。半導体材料によって形成される光電変換素子２０２は、可視光線帯域から近赤外線帯域の光に対して感度を有する。例えば、光電変換層２０８がシリコン半導体で形成される場合、シリコン半導体のバンドギャップエネルギーは１．１２ｅＶであるので、原理的には近赤外光である波長７００〜１１００ｎｍの光を吸収し得る。しかし、光学フィルター１００を備えることで環境光センサー２００ａは近赤外光には感応せず、可視光域の光に対して感度を有する。なお、光電変換素子２０２は、光学フィルター１００を透過した光が選択的に照射されるように、遮光性の筐体２０４で囲まれていることが好ましい。環境光センサー２００ａは、光学フィルター１００を備えることで、近赤外光を遮断して、周囲光を検知することができる。それにより環境光センサー２００ａが、近赤外光に感応して誤動作するといった不具合を解消することができる。
【０１１８】
図２は、周囲の明るさに加え色調を検知する環境光センサー２００ｂの一例を示す。環境光センサー２００ｂは、光学フィルター１００、光電変換素子２０２ａ〜２０２ｃ、カラーフィルタ２１２ａ〜２１２ｃを含んで構成されている。光電変換素子２０２ａの受光面上には赤色光帯域の光を透過するカラーフィルタ２１２ａが設けられ、光電変換素子２０２ｂの受光面上には緑色光帯域の光を透過するカラーフィルタ２１２ｂが設けられ、光電変換素子２０２ｃの受光面上には青色光帯域の光を透過するカラーフィルタ２１２ｃが設けられている。光電変換素子２０２ａ〜２０２ｃは、素子分離絶縁層２１４で絶縁されていることを除き、図１で示すものと同様の構成を備えている。この構成により、光電変換素子２０２ａ〜２０２ｃは独立して照度を検知することが可能となっている。なお、カラーフィルタ２１２ａ〜２１２ｃと光電変換素子２０２ａ〜２０２ｃとの間にはパッシベーション膜２１６が設けられていてもよい。
【０１１９】
光電変換素子２０２ａ〜２０２ｃは、可視光線波長領域から近赤外線波長領域の広い範囲にわたって感度を有する。そのため、光学フィルター１００に加え、光電変換素子２０２ａ〜２０２ｃに対応してカラーフィルタ２１２ａ〜２１２ｃを設けることで、環境光センサー２００ｂは、近赤外光を遮断して、センサーの誤動作を防止しつつ、各色に対応した光を検知することができる。環境光センサー２００ｂは、近赤外域の光を遮断する光学フィルター１００とカラーフィルタ２１２ａ〜２１２ｃとを備えることにより、周囲光を複数の波長帯域の光に分光して検知するこができるだけでなく、従来のカラーセンサーでは近赤外線の影響を受けて正確に検知ができなくなっていた暗い環境下でも適用可能となる。
【０１２０】
図３は、照度センサー受光素子１１２ａおよび光学フィルター１００を備えた環境光センサー２００ｃの断面構造の一例を示す。環境光センサー２００ｃは、照度センサー受光素子１１２ａで外光の強度を検知し、照度センサーとして機能する。照度センサー受光素子１１２ａの上面には、光学フィルター１００が設けられる。光学フィルター１００により、照度センサー受光素子１１２ａの受光面に入射する光から、近赤外線波長領域の光が遮断され、照度センサー受光素子の視感度特性に対応した外光強度を検知することができる。光吸収層を含む基材１０２と、誘電体多層膜１０４と、光散乱層１０６とからなる光学フィルター１００を使用することにより、高い光量の可視光線を環境光センサーに取り込み、照度センサーの視感度特性に合わせた、入射角度による変化が小さい可視光線領域の光が照度センサー受光素子に入射するため、誤作動が少ない照度センサーを得ることができる。
【０１２１】
本発明の光学フィルターを環境光センサーに用いる場合、図３に示すように、光散乱層１０６を上側（光が入射する側）とすることが好ましく、光学フィルターの最上層とすることが特に好ましい。
【実施例】
【０１２２】
以下、本発明を実施例により説明するが、本発明は、この実施例により何ら限定されるものではない。なお、「部」および「％」は、特に断りのない限り「質量部」および「質量％」を意味する。また、各物性値の測定方法および物性の評価方法は以下のとおりであり、光学フィルターを用いた測定および評価では、原則、光散乱層が上側（例えば、光の入射面）となるようにした。【０１２３】
＜分子量＞
樹脂の分子量は、各樹脂の溶剤への溶解性等を考慮し、下記の（ａ）または（ｂ）の方法にて測定を行った。【０１２４】
（ａ）ウオターズ（ＷＡＴＥＲＳ）社製のゲルパーミエ−ションクロマトグラフィー（ＧＰＣ）装置（１５０Ｃ型、カラム：東ソー社製Ｈタイプカラム、展開溶剤：ｏ−ジクロロベンゼン）を用い、標準ポリスチレン換算の重量平均分子量（Ｍｗ）および数平均分子量（Ｍｎ）を測定した。【０１２５】
（ｂ）東ソー社製ＧＰＣ装置（ＨＬＣ−８２２０型、カラム：ＴＳＫｇｅｌα‐Ｍ、展開溶剤：ＴＨＦ）を用い、標準ポリスチレン換算の重量平均分子量（Ｍｗ）および数平均分子量（Ｍｎ）を測定した。【０１２６】
＜ガラス転移温度（Ｔｇ）＞
エスアイアイ・ナノテクノロジーズ株式会社製の示差走査熱量計（ＤＳＣ６２００）を用いて、昇温速度：毎分２０℃、窒素気流下で測定した。【０１２７】
＜分光透過率＞
各種透過率および波長等は、日本分光株式会社製の分光光度計（Ｖ−７２００）を用いて測定した。【０１２８】
＜ヘーズ＞
ヘーズは、株式会社東洋精機製作所製  ヘイズガードＩＩのＩＳＯ測定法（ＪＩＳ  Ｋ  ７１３６）を用いて測定した。【０１２９】
＜照度センサー感度特性＞
光学フィルターの光学特性（光学フィルターを透過する光の光学特性）と照度センサーおよび人間の視感度特性との比較を行い、図３と同様もしくは類似の構成の照度センサーを作成した場合の照度センサー感度特性の評価を行った。評価は下記の基準に基づいて行った。【０１３０】
◎：９４０ｎｍのレーザー光（照度：１０ｍＷ／ｍｍ2）を照射された環境下において、照度センサーへの入射光を人間の視感度特性に近い光とすることができ、高いセンサー感度特性が得られる。
○：９４０ｎｍのＬＥＤ光（照度：１０ｍＷ／ｃｍ2）を照射された環境下において、照度センサーへの入射光を人間の視感度特性に近い光とすることができ、高いセンサー感度特性が得られる。
△：９４０ｎｍの光を照射されない環境下において、照度センサーへの入射光を人間の視感度特性に近い光とすることができ、高いセンサー感度特性が得られる。
×：照度センサーへの入射光と人間の視感度特性の乖離が大きく、人間の視感度特性と誤差を生じてしまい、低いセンサー感度特性しか得られない。【０１３１】
＜光散乱性能；照度半減角度（半値角）の測定＞
光散乱性能は、村上色彩技術研究所社製の自動変角光度計ＧＰ−２００を用いて測定した。図４に示すように、自動変角光度計１０の主な構成として、光学フィルター７に対して垂直の位置に光源１、集光レンズ２、ピンホール３、コリメーターレンズ４および光束絞り５を配置した。ここで、光源１と光学フィルター７を結んだ直線上かつ光源１とは反対側の位置を０°とし、光源１と光学フィルター７を結んだ直線上に対して、光学フィルター７の位置から垂直の位置を９０°とした。そして、光源１からの出射光を集光レンズ２、ピンホール３、コリメーターレンズ４および光束絞り５を介して有効径Φ２０ｍｍの平行光に変換し、該平行光を該光学フィルター７に入射して該光源１とは反対側に出射した光の照度を、下記の条件下、０°〜９０°の位置に受光器８を動かして、１°毎に照度の比を測定した。０°の位置における照度に比べ照度が半減した角度を半値角とした。【０１３２】
（測定条件）
光源：ハロゲン光源（１２Ｖ、５０Ｗ）
照度測定位置：光学フィルターの、光源とは反対側の表面（０°の位置）から２７０ｍｍの位置【０１３３】
＜表面粗さＲａの測定＞
表面の算術平均粗さ（Ｒａ）は、オリンパス社製のレーザー顕微鏡（ＬＥＸＴ  ＯＬＳ４０００）と２０倍の対物レンズとを用いて、測定した。【０１３４】
＜透明粘着剤の屈折率の測定＞
株式会社アタゴ社製の多波長アッベ屈折計ＤＲ−Ｍ２（測定光源ナトリウムランプ：５８９．３ｎｍ）を使用して、２５℃の条件で測定した。【０１３５】
［合成例］
下記実施例および比較例で用いた化合物（Ａ）は、一般的に知られている方法で合成した。一般的合成方法としては、例えば、特許第４７４０６３１号公報などに記載されている方法を挙げることができる。【０１３６】
＜樹脂合成例１＞
下記式（２）で表される８−メチル−８−メトキシカルボニルテトラシクロ［４．４．０．１2,5．１7,10］ドデカ−３−エン（以下「ＤＮＭ」ともいう。）１００部と、１−ヘキセン（分子量調節剤）１８部と、トルエン（開環重合反応用溶媒）３００部とを、窒素置換した反応容器に仕込み、この溶液を８０℃に加熱した。次いで、反応容器内の溶液に、重合触媒として、トリエチルアルミニウムのトルエン溶液（０．６ｍｏｌ／リットル）０．２部と、メタノール変性の六塩化タングステンのトルエン溶液（濃度０．０２５ｍｏｌ／リットル）０．９部とを添加し、この溶液を８０℃で３時間加熱攪拌することにより開環重合反応させて開環重合体溶液を得た。この重合反応における重合転化率は９７％であった。【０１３７】
【化７】
2020040123.tif 000009
このようにして得られた開環重合体溶液１，０００部をオートクレーブに仕込み、この開環重合体溶液に、ＲｕＨＣｌ（ＣＯ）［Ｐ（Ｃ6Ｈ5）3］3を０．１２部添加し、水素ガス圧１００ｋｇ／ｃｍ2、反応温度１６５℃の条件下で、３時間加熱撹拌して水素添加反応を行った。【０１３８】
得られた反応溶液（水素添加重合体溶液）を冷却した後、水素ガスを放圧した。この反応溶液を大量のメタノール中に注いで凝固物を分離回収し、これを乾燥して、水素添加重合体（以下「樹脂Ａ」ともいう。）を得た。樹脂Ａの分子量は数平均分子量（Ｍｎ）が３２，０００、重量平均分子量（Ｍｗ）が１３７，０００であり、ガラス転移温度（Ｔｇ）は１６５℃であった。【０１３９】
［実施例１］
樹脂合成例１で得た樹脂Ａを１００質量部に、下記構造の化合物（ｘ）（吸収極大波長：７０４ｎｍ）を０．０５０質量部、下記構造の化合物（ｙ）（吸収極大波長：７３７ｎｍ）を０．０５６質量部、日本カーリット社製の光吸収剤「ＣＩＲ−ＲＬ」（吸収極大波長：１０９５ｎｍ）を０．７質量部加え、さらに塩化メチレンを加えて溶解し、固形分が３０％の溶液を得た。次いで、係る溶液を平滑なガラス板上にキャストし、室温で８時間、１００℃で８時間乾燥した後、ガラス板から剥離した。剥離した樹脂をさらに減圧下１００℃で８時間乾燥して、厚さ０．１ｍｍ、一辺が６０ｍｍの基材を得た。【０１４０】
【化８】
2020040123.tif 000010
【０１４１】
【化９】
2020040123.tif 000011
得られた基材の８５０〜１０５０ｎｍにおける平均ＯＤ値は２．３であった。この結果を表２に示す。【０１４２】
続いて、得られた基材の片面に誘電体多層膜（ＩＩＩ）を形成し、さらに基材のもう一方の面に誘電体多層膜（ＩＶ）を形成し、厚さ約０．１０ｍｍの光学フィルター用積層体（１’）を得た。【０１４３】
誘電体多層膜（ＩＩＩ）は、蒸着温度１００℃でシリカ（ＳｉＯ2）層とチタニア（ＴｉＯ2）層とが交互に積層されてなる（合計層数２６層）。誘電体多層膜（ＩＶ）は、蒸着温度１００℃でシリカ（ＳｉＯ2）層とチタニア（ＴｉＯ2）層とが交互に積層されてなる（合計層数２６層）。誘電体多層膜（ＩＩＩ）および（ＩＶ）のいずれにおいても、シリカ層およびチタニア層は、基材側からチタニア層、シリカ層、チタニア層、・・・シリカ層、チタニア層、シリカ層の順で交互に積層されており、光学フィルター用積層体（１’）の最外層をシリカ層とした。【０１４４】
誘電体多層膜（ＩＩＩ）および（ＩＶ）の設計は、以下のようにして行った。
各層の厚さと層数については、可視域の反射防止効果と近赤外域の選択的な透過・反射性能を達成できるよう基材屈折率の波長依存特性や、適用した化合物（Ｓ）等の吸収特性に合わせて光学薄膜設計ソフト（Ｅｓｓｅｎｔｉａｌ  Ｍａｃｌｅｏｄ、Ｔｈｉｎ  Ｆｉｌｍ  Ｃｅｎｔｅｒ社製）を用いて最適化を行った。最適化を行う際、本実施例においてはソフトへの入力パラメータ（Ｔａｒｇｅｔ値）を下記表１の通りとした。【０１４５】
【表１】
2020040123.tif 000012
【０１４６】
得られた光学フィルター用積層体（１’）の波長４３０〜５８０ｎｍにおける透過率の平均値（ＴA’）は５７％ 、８５０〜１０５０ｎｍにおける平均ＯＤ値は５．４、９４０ｎｍにおけるＯＤ値は５．５、ヘーズは０．６％であった。【０１４７】
続いて、光拡散層を次の手順で作成した。厚み１００μｍの透明高分子フィルム（コスモシャインＡ４１００：東洋紡社製）の一方の表面に、酸化チタン微粒子、熱硬化性アクリル樹脂、熱可塑性樹脂、硬化剤を含む光拡散層用塗布液をバーコーティングにより塗布し、加熱硬化させ、厚み約１０μｍの光拡散層を形成し、光拡散フィルムを作製した。【０１４８】
得られた拡散フィルム（厚み：０．１ｍｍ、表面粗さＲａ：１．８μｍ）の拡散層を形成していない面に、３Ｍ社の透明粘着剤「３Ｍ  Ｏｐｔｉｃａｌｌｙ  Ｃｌｅａｒ  Ａｄｈｅｓｉｖｅ  ８１４６−１」（屈折率：１．４７４）をユーボン社製６のラミネーター「ラミーマン ＩＫＯ−３６０ＥＩＩ」を用いて貼り合わせた。さらに、前記透明粘着剤からなる密着層を有する光拡散フィルムを、該密着層を介して上記で得られた光学フィルター用積層体（１’）の片面（誘電体多層膜（ＩＩＩ）側）に、前記ラミネーターを用いて貼り合わせることにより、光散乱層を有する光学フィルター（１）（厚み：約０．２５ｍｍ）を得た。【０１４９】
得られた光学フィルター（１）の波長４３０〜５８０ｎｍにおける透過率の平均値（ＴA）は４８％ 、８５０〜１０５０ｎｍにおける平均ＯＤ値は５．１、９４０ｎｍにおけるＯＤ値は５．３、ヘーズは９５．３％であった。また、得られた光学フィルター（１）を用いて光散乱性能（半値角）および照度センサー感度特性の評価を行った。結果を表２に示す。【０１５０】
［実施例２］
樹脂合成例１で得た樹脂Ａを１００質量部に、前記化合物（ｘ）を０．０５０質量部、前記化合物（ｙ）を０．０５６質量部、ＤＫＳＨ社製色素「Ｓ２０５８」（吸収極大波長：９８０ｎｍ）を０．４質量部加え、さらに塩化メチレンを加えて溶解し、固形分が２０％の溶液を得た。次いで、係る溶液を平滑なガラス板上にキャストし、室温で８時間、１００℃で８時間乾燥した後、ガラス板から剥離した。剥離した樹脂をさらに減圧下１００℃で８時間乾燥して、厚さ０．１ｍｍ、一辺が６０ｍｍの基材を得た。さらに、得られた基材を用いたこと以外は、実施例１と同様にして光学フィルター用積層体（２’）および光散乱層を有する光学フィルター（２）（厚み：約０．２５ｍｍ）を得た。得られた基材、光学フィルター用積層体（２’）および光学フィルター（２）の分光透過率を実施例１と同様に測定した。また、得られた光学フィルター用積層体（２’）および光学フィルター（２）のヘーズを実施例１と同様に測定した。また、得られた光学フィルター（２）を用いて光散乱性能（半値角）および照度センサー感度特性の評価を行った。結果を表２に示す。【０１５１】
［実施例３］
ＪＳＲ株式会社製のノルボルネン系樹脂「アートンＧ」を１００質量部に、前記化合物（ｘ）を０．０５０質量部、前記化合物（ｙ）を０．０５６質量部、日本カーリット社製の光吸収剤「ＣＩＲ−ＲＬ」を０．７質量部加え、さらに塩化メチレンを加えて溶解し、固形分が２０％の溶液を得た。次いで、係る溶液を平滑なガラス板上にキャストし、２０℃で８時間乾燥した後、ガラス板から剥離した。剥離した樹脂をさらに減圧下１００℃で８時間乾燥して、厚さ０．１ｍｍ、一辺が６０ｍｍの基材を得た。さらに、得られた基材を用いたこと以外は、実施例１と同様にして光学フィルター用積層体（３’）および光散乱層を有する光学フィルター（３）（厚み：約０．２５ｍｍ）を得た。得られた基材、光学フィルター用積層体（３’）および光学フィルター（３）の分光透過率を実施例１と同様に測定した。また、得られた光学フィルター用積層体（３’）および光学フィルター（３）のヘーズを実施例１と同様に測定した。また、得られた光学フィルター（３）を用いて光散乱性能（半値角）および照度センサー感度特性の評価を行った。結果を表２に示す。【０１５２】
［実施例４］
住友ベークライト株式会社製のポリエーテルサルホン「ＦＳ−１３００」を１００質量部に、前記化合物（ｘ）を０．０５０質量部、前記化合物（ｙ）を０．０５６質量部、日本カーリット社製の吸収剤「ＣＩＲ−ＲＬ」を０．７質量部加え、さらにＮ-メチル−２−ピロリドンを加えて溶解し、固形分が２０％の溶液を得た。次いで、係る溶液を平滑なガラス板上にキャストし、６０℃で４時間、８０℃で４時間乾燥した後、ガラス板から剥離した。剥離した樹脂をさらに減圧下１２０℃で８時間乾燥して、厚さ０．１ｍｍ、一辺が６０ｍｍの基材を得た。さらに、得られた基材を用いたこと以外は、実施例１と同様にして光学フィルター用積層体（４’）および光散乱層を有する光学フィルター（４）（厚み：約０．２５ｍｍ）を得た。得られた基材、光学フィルター用積層体（４’）および光学フィルター（４）の分光透過率を実施例１と同様に測定した。また、得られた光学フィルター用積層体（４’）および光学フィルター（４）のヘーズを実施例１と同様に測定した。また、得られた光学フィルター（４）を用いて光散乱性能（半値角）および照度センサー感度特性の評価を行った。結果を表２に示す。【０１５３】
［実施例５］
容器に、樹脂合成例１で得られた樹脂Ａを１００質量部、前記化合物（ｘ）を０．５質量部、前記化合物（ｙ）を０．２８質量部、日本カーリット社製の光吸収剤「ＣＩＲ−ＲＬ」を３．５質量部加え、塩化メチレンを加えて樹脂濃度が２０質量％の溶液を調製した。得られた溶液を、縦６０ｍｍ、横６０ｍｍの大きさにカットした日本電気硝子（株）製透明ガラス基板「ＯＡ−１０Ｇ」（厚み：０．２０ｍｍ）上にキャストした。２０℃で８時間乾燥した後、さらに減圧下１００℃で８時間乾燥して、厚さ０．２１ｍｍ、縦６０ｍｍ、横６０ｍｍの樹脂製層とガラス支持体を有する基材を得た。さらに、得られた基材を用いたこと以外は、実施例１と同様にして光学フィルター用積層体（５’）および光散乱層を有する光学フィルター（５）（厚み：約０．３６ｍｍ）を得た。得られた基材、光学フィルター用積層体（５’）および光学フィルター（５）の分光透過率を実施例１と同様に測定した。また、得られた光学フィルター用積層体（５’）および光学フィルター（５）のヘーズを実施例１と同様に測定した。また、得られた光学フィルター（５）を用いて光散乱性能（半値角）および照度センサー感度特性の評価を行った。結果を表２に示す。【０１５４】
［実施例６］
容器に、樹脂合成例１で得られた樹脂Ａを１００質量部、日本カーリット社製の光吸収剤「ＣＩＲ−ＲＬ」を３質量部加え、塩化メチレンを加えて樹脂濃度が２０質量％の溶液を調製した。得られた溶液を、縦６０ｍｍ、横６０ｍｍの大きさにカットした、松浪硝子工業（株）製青板ガラス基板「ＢＳ−６」（厚み：０．２１ｍｍ）上にキャストした。この際、乾燥後の塗膜の厚みが１０μｍとなるように、キャスト条件を調整した。２０℃で８時間乾燥した後、さらに減圧下１００℃で８時間乾燥して、厚さ０．２２ｍｍ、縦６０ｍｍ、横６０ｍｍの樹脂製層とガラス支持体を有する基材を得た。さらに、得られた基材を用いたこと以外は、実施例１と同様にして光学フィルター用積層体（６’）および光散乱層を有する光学フィルター（６）（厚み：約０．３７ｍｍ）を得た。得られた基材、光学フィルター用積層体（６’）および光学フィルター（６）の分光透過率を実施例１と同様に測定した。また、得られた光学フィルター用積層体（６’）および光学フィルター（６）のヘーズを実施例１と同様に測定した。また、得られた光学フィルター（６）を用いて光散乱性能（半値角）および照度センサー感度特性の評価を行った。結果を表２に示す。【０１５５】
［実施例７］
ＪＳＲ株式会社製のノルボルネン系樹脂「アートンＧ」を１００質量部に、前記化合物（ｘ）を０．０５質量部、前記化合物（ｙ）を０．０５８質量部、日本カーリット社製の光吸収剤「ＣＩＲ−ＲＬ」を１．２質量部加え、さらに塩化メチレンを加えて溶解し、固形分が２０質量％の溶液を得た。次いで、係る溶液を平滑なガラス板上にキャストし、２０℃で８時間乾燥した後、ガラス板から剥離した。剥離した樹脂をさらに減圧下１００℃で８時間乾燥して、厚さ０．１ｍｍ、一辺が６０ｍｍの基材を得た。得られた基材を用いたこと以外は、実施例１と同様にして光学フィルター用積層体（７’）を得た。【０１５６】
続いて、実施例１と同様に光拡散フィルムを作製し、得られた拡散フィルム（厚み：０．１ｍｍ、表面粗さＲａ：１．８μｍ）の拡散層を形成していない面に、３Ｍ社の透明粘着剤「３Ｍ  Ｏｐｔｉｃａｌｌｙ  Ｃｌｅａｒ  Ａｄｈｅｓｉｖｅ ８１４６−１」（屈折率：１．４７４）をユーボン社製のラミネーター「ラミーマン ＩＫＯ−３６０ＥＩＩ」を用いて貼り合わせた。さらに、前記透明粘着剤からなる密着層を有する光拡散フィルムを、該密着層を介して上記で得られた工学フィルター用積層体（７’）の片面に、ユーボン社製のラミネーター（ラミーマン ＩＫＯ−３６０ＥＩＩ）を用いて貼り合わせることにより、光散乱層を有する光学フィルター（７）（厚み：約０．２５ｍｍ）を得た。得られた基材、光学フィルター用積層体（７’）および光学フィルター（７）の分光透過率を実施例１と同様に測定した。また、得られた光学フィルター用積層体（７’）および光学フィルター（７）のヘーズを実施例１と同様に測定した。また、得られた光学フィルター（７）を用いて光散乱性能（半値角）および照度センサー感度特性の評価を行った。結果を表２に示す。【０１５７】
［実施例８］
光拡散層を次の手順で作成した。厚み１００μｍの透明高分子フィルム（コスモシャインＡ４１００：東洋紡社製）の一方の表面に、硫酸バリウム微粒子、熱硬化性アクリル樹脂、熱可塑性樹脂、硬化剤を含むの光拡散層用塗布液をバーコーティングにより塗布し、加熱硬化させ、厚み約１０μｍの光拡散層を形成し、光拡散フィルムを作製した。【０１５８】
光散乱層として、得られた光拡散フィルム（厚み：０．１ｍｍ、表面粗さＲａ：０．５μｍ）を用いたこと以外は、実施例１と同様にして光散乱層を有する光学フィルター（８）（厚み：約０．２５ｍｍ）を得た。得られた光学フィルター（８）の分光透過率を実施例１と同様に測定した。また、得られた光学フィルター（８）のヘーズを実施例１と同様に測定した。また、得られた光学フィルター（８）を用いて光散乱性能（半値角）および照度センサー感度特性の評価を行った。結果を表２に示す。【０１５９】
［実施例９］
光拡散層を次の手順で作成した。厚み１００μｍの透明高分子フィルム（コスモシャインＡ４１００：東洋紡社製）の一方の表面に、酸化ジルコニウム微粒子、熱硬化性アクリル樹脂、熱可塑性樹脂、硬化剤を含むの光拡散層用塗布液をバーコーティングにより塗布し、加熱硬化させ、厚み約１０μｍの光拡散層を形成し、光拡散フィルムを作製した。【０１６０】
光散乱層として、得られた光拡散フィルム（厚み：０．１ｍｍ、表面粗さＲａ：３．９μｍ）を用いたこと以外は、実施例１と同様にして光散乱層を有する光学フィルター（９）（厚み：約０．２５ｍｍ）を得た。得られた光学フィルター（９）の分光透過率を実施例１と同様に測定した。また、得られた光学フィルター（９）のヘーズを実施例１と同様に測定した。また、得られた光学フィルター（９）を用いて光散乱性能（半値角）および照度センサー感度特性の評価を行った。結果を表２に示す。【０１６１】
［実施例１０］
光散乱層として、実施例８で得られた光拡散フィルム（厚み：０．１ｍｍ、表面粗さＲａ：０．５μｍ）を用いたこと以外は、実施例６と同様にして光散乱層を有する光学フィルター（１０）（厚み：約０．３５ｍｍ）を得た。得られた光学フィルター（１０）の分光透過率を実施例１と同様に測定した。また、得られた光学フィルター（１０）のヘーズを実施例１と同様に測定した。また、得られた光学フィルター（１０）を用いて光散乱性能（半値角）および照度センサー感度特性の評価を行った。結果を表２に示す。【０１６２】
［実施例１１］
光散乱層として、実施例９で得られた光拡散フィルム（厚み：０．１ｍｍ、表面粗さＲａ：３．９μｍ）を用いたこと以外は、実施例６と同様にして光散乱層を有する光学フィルター（１１）（厚み：約０．３６ｍｍ）を得た。得られた光学フィルター（１１）の分光透過率を実施例１と同様に測定し、光学特性を評価した。また、得られた光学フィルター（１１）のヘーズを実施例１と同様に測定した。また、得られた光学フィルター（１１）を用いて光散乱性能（半値角）および照度センサー感度特性の評価を行った。結果を表２に示す。【０１６３】
［比較例１］
容器に、樹脂合成例１で得られた樹脂Ａを１００部および塩化メチレンを加えて樹脂濃度が２０質量％の溶液を調製した。得られた溶液を平滑なガラス板上にキャストし、２０℃で８時間乾燥した後、ガラス板から剥離した。剥離した塗膜をさらに減圧下１００℃で８時間乾燥して、厚さ０．１ｍｍ、縦６０ｍｍ、横６０ｍｍの基材を得た。さらに、得られた基材を用いたこと以外は、実施例１と同様にして光学フィルター用積層体（１２’）および光拡散層を有する光学フィルター（１２）（厚み：約０．２５ｍｍ）を得た。得られた基材、光学フィルター用積層体（１２’）および光学フィルター（１２）の分光透過率を実施例１と同様に測定した。また、得られた光学フィルター用積層体（１２’）および光学フィルター（１２）のヘーズを実施例１と同様に測定した。また、得られた光学フィルター（１２）を用いて光散乱性能（半値角）および照度センサー感度特性の評価を行った。結果を表２に示す。【０１６４】
［比較例２］
日本カーリット社製の光吸収剤「ＣＩＲ−ＲＬ」を用いなかったこと以外は実施例１と同様にして、厚さ０．１ｍｍ、一辺が６０ｍｍの基材を得た。さらに、得られた基材を用いて、光散乱層として、実施例８で得られた光拡散フィルム（厚み：０．１１ｍｍ、表面粗さＲａ：０．５μｍ）を用いたこと以外は、実施例１と同様にして光学フィルター用積層体（１３’）および光散乱層を有する光学フィルター（１３）（厚み：約０．２４ｍｍ）を得た。得られた基材、光学フィルター用積層体（１３’）および光学フィルター（１３）の分光透過率を実施例１と同様に測定した。また、得られた光学フィルター用積層体（１３’）および光学フィルター（１３）のヘーズを実施例１と同様に測定した。また、得られた光学フィルター（１３）を用いて光散乱性能（半値角）および照度センサー感度特性の評価を行った。結果を表２に示す。【０１６５】
［比較例３］
実施例１と同様にして光学フィルター用積層体（１’）を得て、光散乱層を形成せずに、これを光学フィルター（１４）（厚み：約０．１０ｍｍ）とした。得られた光学フィルター（１４）の分光透過率を実施例１と同様に測定し、光学特性を評価した。また、得られた光学フィルター（１４）を用いて光散乱性能（半値角）および照度センサー感度特性の評価を行った。結果を表２に示す。【０１６６】
【表２】
2020040123.tif 000013
【符号の説明】
【０１６７】
１：光源
２：集光レンズ
３：ピンホール
４：コリメーターレンズ
５：光束絞り
６：光
７：光学フィルター
８：受光器
１０：自動変角光度計
１００：光学フィルター
１０２：基材
１０４：誘電体多層膜
１０６：光散乱層
１１２：照度センサー受光素子
１３２：遮光部材
２００：環境光センサー
２０２：光電変換素子
２０４：筐体
２０６：第１電極
２０８：光電変換層
２１０：第２電極
２１２：カラーフィルタ
２１４：素子分離絶縁層
２１６：パッシベーション膜
【図１】
2020040123.tif 000014
【図２】
2020040123.tif 000015
【図３】
2020040123.tif 000016
【図４】
2020040123.tif 000017
【国際調査報告】
2020040123.tif 000018
2020040123.tif 000019
2020040123.tif 000020
2020040123.tif 000021